(57)【要約】【課題】優れた電導性と透過性とを併せ持つ透明電極用基材及びその製造方法を提供する。【解決手段】本発明に係る透明電極用基材は、透明基材１上に酸化インジウム・スズからなる透明導電膜２が設けてなり、透明導電膜２を構成する結晶の平均粒径が１００ｎｍ以上４５０ｎｍ以下であることを特徴としている。前記平均粒径としては１２５ｎｍ以上４００ｎｍ以下がより好ましく、１５０ｎｍ以上２５０ｎｍ以下が最も好適である。本発明に係る透明電極用基材の製造方法は、透明導電膜２の膜厚を変えることにより透明導電膜２を構成する結晶の平均粒径を制御する工程を少なくとも具備していることを特徴としている。【選択図】      図１
2004311176.tif 000002
【特許請求の範囲】
【請求項１】
透明基材上に酸化インジウム・スズからなる透明導電膜が設けてなり、前記透明導電膜を構成する結晶の平均粒径が１００ｎｍ以上４５０ｎｍ以下であることを特徴とする透明電極用基材。
【請求項２】
前記平均粒径が１２５ｎｍ以上４００ｎｍ以下であることを特徴とする請求項１に記載の透明電極用基材。
【請求項３】
前記平均粒径が１５０ｎｍ以上２５０ｎｍ以下であることを特徴とする請求項１に記載の透明電極用基材。
【請求項４】
透明基材上に酸化インジウム・スズからなる透明導電膜を設けてなる透明電極用基材の製造方法であり、前記透明導電膜の膜厚を変えることにより該透明導電膜を構成する結晶の平均粒径を制御する工程を少なくとも具備していることを特徴とする透明電極用基材の製造方法。
【請求項５】
前記透明導電膜は、スプレー熱分解堆積法により形成されることを特徴とする請求項４に記載の透明電極用基材の製造方法。
【発明の詳細な説明】
【０００１】
【発明の属する技術分野】
本発明は、液晶表示素子や太陽電池に代表される光電変換素子などの透明電極板等に使用される透明電極用基材及びその製造方法に関し、透明電極用基材を構成する透明導電膜が優れた電導性と透過性とを併せ持つようにしたものである。
【０００２】
【従来の技術】
液晶表示素子や太陽電池などの透明電極板としては、ガラス板などの透明基材表面上に、酸化インジウムに数％のスズを添加してなる薄膜；酸化インジウム・スズ膜［以下、ＩＴＯ（Ｉｎｄｉｕｍ−Ｔｉｎ−Ｏｘｉｄｅ）膜と呼称する］を、例えば５０〜１０００ｎｍ程度の厚さで設けたものが広く使用されている。
【０００３】
このようなＩＴＯ膜では、３価のインジウム（Ｉｎ３＋）席に置換した４価のスズ（Ｓｎ４＋）がキャリア電子を発生するため、ＩＴＯ膜は電気をよく通す性質を備えている。また、ＩＴＯ膜は、エネルギーギャップが紫外域に対応するため可視光をほとんど吸収しないので、太陽光を構成する可視光スペクトルの大部分を透過させる能力も備えている。
【０００４】
従来、このような優れた導電性と透過性とを併せ持つＩＴＯ膜は、減圧雰囲気を要する真空成膜法、例えばスパッタ法や蒸着法、ＣＶＤ法等に代表される方法によって形成されている。
【０００５】
このような方法を用いれば、透明性に優れ、かつ高い導電性を備えた膜が得られる反面、減圧雰囲気で薄膜形成を行う装置は、導入コストが高く、その後の運転コストも高くなる傾向が強く、さらには広い面積に渡って均一な膜を得ることも難しいという課題があった。
【０００６】
後者を具体的に述べると、成膜するバッチ毎に、あるいは大面積に成膜した際には局所的に、透明導電膜の透過率及び／又は比抵抗が変動してしまう傾向があった。この理由は、ＩＴＯ膜を構成する結晶粒子の成長にバラツキが生じた結果、透明導電膜の性状が変動するためと考えられている。
【０００７】
このようなＩＴＯ膜が形成された透明電極板を用いて、例えば色素増感太陽電池を構成する場合には、この透明電極板のＩＴＯ膜上に、光電変換層として機能する酸化チタンなどの酸化物半導体の微粉末からなるペーストを塗布し、次いで焼成することにより、多孔質の酸化物半導体膜を形成する。
【０００８】
しかしながら、透明導電膜をなすＩＴＯ膜の透過率及び／又は比抵抗の変動は、例えば太陽光の入射により光電変換層で生じた電子あるいはホールがＩＴＯ膜側へ伝導する状態がバラツキをもつ要因となる。これは、得られた色素増感太陽電池の光電変換効率を不安定にしたり、あるいは低下を引き起こしてしまう恐れがあった。したがって、上記透明導電膜の透過率や比抵抗の変動は、太陽電池等における初期特性の不安定性や長期信頼性の低下に繋がるので、その対応策の開発が期待されていた。
【０００９】
このような透明電極用基材に関する先行技術文献としては、以下のようなものが知られている。
【００１０】
【特許文献１】
特開平１０−５３４１８号公報
【特許文献２】
特開２０００−２１２５１４号公報
【００１１】
【発明が解決しようとする課題】
本発明は上記事情に鑑みてなされたもので、優れた電導性と透過性とを併せ持つ透明電極用基材及びその製造方法を提供することを目的とする。
【００１２】
【課題を解決するための手段】
本発明に係る透明電極用基材は、透明基材上に酸化インジウム・スズからなる透明導電膜が設けてなり、前記透明導電膜を構成する結晶の平均粒径が１００ｎｍ以上４５０ｎｍ以下であることを特徴としている。
【００１３】
透明基材上に設けられる透明導電膜を構成する結晶の平均粒径を１００ｎｍ以上とすることにより、透明導電膜は優れた導電性すなわち一桁台のシート抵抗および３ｘ１０−４Ω・ｃｍ以下の極めて低い比抵抗を備えることができる。一方、その平均粒径を４５０ｎｍ以下とすることにより、透明導電膜は波長５５０ｎｍの光に対する透過率を７０％以上とすることができる。したがって、平均粒径が１００ｎｍ以上４５０ｎｍ以下の範囲からなる結晶で構成された透明導電膜を透明基材上に配してなる透明電極用基材は、上記の優れた導電性と透明性とを兼ね備えているので好ましい。
【００１４】
上記構成からなる透明電極用基材は優れた透過性を有することから、透明電極用基材を通して光電変換層へ入射する太陽光は殆ど遮られることなく光電変換層へ到達するので、入射光は十分に活用される。
【００１５】
また、この透明導電膜は優れた導電性も有することから、上記入射した太陽光により光電変換層で生じた電子あるいはホールは透明導電膜を通して、この透明導電膜が接続される外部機構部へ取り出すことが可能となる。
【００１６】
したがって、上記構成を備えてなる透明電極用基材は、その上に配した光電変換層で生じた電子あるいはホールを透明導電膜中へ容易に移動させることができるので、発電効率の高い太陽電池をもたらす。また、光電変換層に変えて液晶部材等を透明導電膜上に配した場合には、例えば動画表示等で要求される高速応答性に優れた液晶表示素子をもたらす。
【００１７】
上記構成において、透明導電膜を構成する結晶の平均粒径を１２５ｎｍ以上４００ｎｍ以下の範囲に限定すると、透明導電膜のシート抵抗は一桁台の前半すなわち５ｘ１０−４Ω／□以下に低減されると共に、透明導電膜は８０％以上の透過率を併せ持つことができるのでより好ましい。
【００１８】
また、上記構成において、透明導電膜を構成する結晶の平均粒径を１５０ｎｍ以上２５０ｎｍ以下の範囲に限定すると、透明導電膜のシート抵抗はさらに低減され３ｘ１０−４Ω／□以下の数値が安定に得られる。加えて、透明導電膜は９０％以上という極めて高い透過率も備えることが可能となるのでさらに好ましい。
【００１９】
本発明に係る透明電極用基材の製造方法は、透明基材上に酸化インジウム・スズからなる透明導電膜を設けてなる透明電極用基材の製造方法であり、前記透明導電膜の膜厚を変えることにより該透明導電膜を構成する結晶の平均粒径を制御する工程を少なくとも具備していることを特徴としている。
【００２０】
上記製造方法によれば、透明導電膜の膜厚を変えてその結晶の平均粒径を制御する工程を備えているので、前述したような優れた導電性と透明性とを兼ね備えている透明導電膜が安定して得られる。つまり、透明導電膜の膜厚を変更するだけで、例えば透明導電膜のシート抵抗が特に低いものや、透明導電膜の透過率が特に高いものを適宜、作り分けて製造できるという利点も備えている。
【００２１】
このような透明導電膜を作製する成膜法としては、スプレー熱分解堆積法が好適である、スプレー熱分解堆積法は、従来の透明導電膜の成膜法、例えば塗布法や蒸着法、スパッタ法、ＣＶＤ法等が必須としていた減圧環境を設ける必要がないので、大面積な薄膜を低コストで簡便に形成できる。さらには、スプレー熱分解堆積法であれば、液体状の出発原料を吐出する部位（ノズル）を適宜制御することで、透明基材の被成膜面の形状に依存せず、大面積で、均一かつ均質な透明導電膜を容易に形成できるという特長も備えている。
【００２２】
【発明の実施の形態】
以下、実施の形態に基づいて本発明を詳しく説明する。
図１は、本発明に係る透明電極用基材の一例を示す模式的な断面図であり、図中符号１は透明基材を示す。この透明基材１は、例えば、ソーダガラス、耐熱ガラス、石英ガラスなどのガラスからなる厚さが０．３〜５ｍｍ程度のガラス板である。
【００２３】
この透明基材１のガラス板の一方の表面には、透明導電膜２として酸化インジウム・スズ膜（ＩＴＯ膜）が形成されている。このＩＴＯ膜は、スプレー熱分解堆積法（ＳＰＤ法）により形成された薄膜である。
【００２４】
この透明導電膜２をなすＩＴＯ膜は、導電性、光透過性がほぼ良好であり、膜厚が厚くなれば透明導電膜としての導電性が高くなり好ましいが、光透過性が低下してくる傾向を示すことから、その好ましい膜厚の範囲は１００ｎｍ以上１０００ｎｍ以下である。
【００２５】
本発明者は、スプレー熱分解堆積法（ＳＰＤ法）を用いて透明基材１の上に透明導電膜２を形成する際に、成膜速度を変えることにより、１００ｎｍ〜２０００ｎｍの範囲で一定の膜厚からなる透明導電膜２を作製した。その際、透明導電膜２に含まれるＩｎに対するＳｎドープ量は５％に、透明基材１の表面温度（成膜温度）は３５０℃に固定した。表１には、透明導電膜２の作製条件を示した。
【００２６】
【表１】
2004311176.tif 000003
【００２７】
このＳＰＤ法とは、原料化合物溶液を加熱された基材上に噴霧し、基材上で熱分解反応を生起せしめて酸化物微粒子を生成し、この酸化物微粒子を基材表面に堆積してゆく薄膜形成手段の１種である。かかるＳＰＤ法によって、ＩＴＯ膜を形成するには、ＩｎＣｌ３  及びＳｎＣｌ２  からなる出発原料と、エタノールからなる溶媒とを混合した溶液を原料化合物溶液として用いることにより可能となる。
【００２８】
その際、ＩＴＯ膜を形成するために使用した原料化合物溶液（以下、出発原料とも呼ぶ）としては、インジウム（Ｉｎ）とスズ（Ｓｎ）の出発原料の総モル量中におけるＳｎ量をモル量で５％に固定したものを用意した。
【００２９】
具体的は、０．１９Ｍの塩化インジウム（ＩＩＩ）四水和物（ＩｎＣｌ３  ・４Ｈ２Ｏ，式量［以下、Ｆｗ（ｆｏｒｍｕｌａ  ｗｅｉｇｈｔ）  と呼ぶ］：２９３．２４）と、０．０１Ｍの塩化スズ（ＩＩ）２水和物（ＳｎＣｌ２・２Ｈ２Ｏ，Ｆｗ：２２５．６５）とを、エタノール３００ｍｌに溶解し、ＩＴＯ膜用原料化合物溶液（出発原料）とした。
【００３０】
ついで、透明基材１をなす厚さ１．１ｍｍのガラス板（コーニング社製、＃７０５９）の表面を化学洗浄し、乾燥した後、このガラス板を反応器内に置き、ヒータで加熱した。このヒータ加熱により透明基材１が所定の温度になったところで、ＩＴＯ膜用原料化合物溶液を、口径０．３ｍｍのノズルから圧力０．０６ＭＰａで、ノズルからガラス板（透明基材１）までの距離を６００ｍｍとして噴霧した。その際、塗布時間（噴霧時間）を１分３０秒〜３０分の間で変更した。これにより、透明基材１をなすガラス板上に各種厚さ（１００ｎｍ〜２０００ｍ）のＩＴＯ膜が形成され、本発明による透明電極用基材が得られた。
【００３１】
換言すると、透明基材１上に透明導電膜２をなすＩＴＯ膜を形成する場合は、大気圧下において、所定の温度に加熱・保持された状態にある透明基材１の被成膜面に対して、前述したＩＴＯ膜用原料化合物溶液をノズルを通して吹き付ける操作を行い、透明基材１の上に塗布することによって、図１に示すような透明基材１上に透明導電膜２が配された透明電極用基材が得られる。
【００３２】
表２は、透明基材１上に透明導電膜２を形成する際に、膜厚を変えて作製した透明導電膜２について電導特性（シート抵抗、比抵抗）と光学特性（透過率）とを測定した結果である。
【００３３】
【表２】
2004311176.tif 000004
【００３４】
ここで、シート抵抗と比抵抗は四端子法により測定した数値である。また、透過率は波長５５０ｎｍの光を用いた測定した数値であり、透明基材１の影響は取り除いた、透明導電膜２のみの性能である。なお、シート抵抗、比抵抗および透過率は全て、透明導電膜２を成膜した後に測定した数値である。また、平均粒径は、成膜後の透明導電膜２の表面についてＳＥＭ観察を行い、このＳＥＭ観察写真から測定した数値である。
【００３５】
表２から、以下の点が明らかとなった。
（１）透明導電膜２の膜厚を増やすにつれて、シート抵抗は減少傾向を示す。特に、シート抵抗は、膜厚を２００ｎｍ以上とした場合には一桁台以下となり、膜厚を４００ｎｍ以上とした場合には一桁台の前半すなわち５ｘ１０−４Ω／□以下に低減される。さらには、膜厚を５５０ｎｍ以上とすることにより、３ｘ１０−４Ω／□以下のシート抵抗が安定して得られることが確認された。
【００３６】
（２）これに対して、透明導電膜２の比抵抗は透明導電膜２の膜厚に依存せず、１．１ｘ１０−４〜２．２ｘ１０−４という略一定の数値を示すことが分かった。
【００３７】
（３）透明導電膜２の透過率は、シート抵抗とは逆の傾向を示す。すなわち、透明導電膜２の膜厚を増やすにつれて透過率は増加傾向を示した。特に、透過率は、膜厚を１８００ｎｍ以下とした場合には７０％以上となり、膜厚を１５００ｎｍ以下とした場合には８０以上となる。さらには、膜厚を８００ｎｍ以下とすることにより、９０％台の透過率が安定して得られることが確認された。
【００３８】
（４）透明導電膜２の平均粒径は、膜厚の増加にともない増大する傾向を示す。具体的は、膜厚［ｎｍ］が１００、２００、４００、５５０、８００、１０００、１５００、１８００、２０００のとき、粒径［ｎｍ］は７５、１００、１２５、１５０、２５０、３００、４００、４５０、５００となり、単調に増大することが確認された。
【００３９】
上記結果から、以下の点が明らかとなった。
（ａ）透明導電膜を構成する結晶の平均粒径を１００ｎｍ以上４５０ｎｍ以下の範囲に限定すると、透明導電膜は一桁台のシート抵抗および３ｘ１０−４Ω・ｃｍ以下の極めて低い比抵抗を備えることができると共に、波長５５０ｎｍの光に対する透過率を７０％以上とすることができる。ゆえに、上記平均粒径の結晶からなる透明導電膜は、優れた導電性と透明性とを兼ね備えることが可能である。
【００４０】
（ｂ）透明導電膜を構成する結晶の平均粒径を１２５ｎｍ以上４００ｎｍ以下の範囲に限定すると、透明導電膜のシート抵抗は一桁台の前半すなわち５ｘ１０−４Ω／□以下に低減されると共に、透明導電膜は８０％以上の透過率を併せ持つことができる。
【００４１】
（ｃ）透明導電膜を構成する結晶の平均粒径を１５０ｎｍ以上２５０ｎｍ以下の範囲に限定すると、透明導電膜のシート抵抗はさらに低減され３ｘ１０−４Ω／□以下の数値が安定に得られる。加えて、透明導電膜は９０％以上という極めて高い透過率も備えることが可能となる。
【００４２】
したがって、ＳＰＤ法を用い、透明基材１の上に透明導電膜２としてＩＴＯ膜を形成する場合には、膜厚を制御することにより平均粒径を管理して作製することが重要である。優れた導電性と透過性を兼ね備えた透明導電膜２を製造するためには、この平均粒径は１００ｎｍ以上４５０ｎｍ以下が好ましく、１２５ｎｍ以上４００ｎｍ以下がより好ましく、１５０ｎｍ以上２５０ｎｍ以下の範囲が最も好適である。
【００４３】
上記実験結果から、本発明によれば、結晶の平均粒径を１００ｎｍ以上４５０ｎｍ以下の範囲に限定することにより得られたＩＴＯ膜は、可視域の入射光を十分に利用可能なデバイス用途の透明電極用基材を構成する透明導電膜として好適であることが分かった。
【００４４】
また上記実験結果から、本発明によれば、前記透明導電膜として、成膜後における比抵抗が１．０×１０−４〜２．０×１０−４Ω・ｃｍという安定した値を備えてなるＩＴＯ膜が作製できるので、エネルギー・ロスの極めて少ない電導性が確保できる透明電極用基材が得られることが明らかとなった。
【００４５】
本発明に係る透明電極用基材の製造方法は、透明基材１上に酸化インジウム・スズからなる透明導電膜２を設けてなる透明電極用基材の製造方法であり、透明導電膜２の膜厚を変えることにより透明導電膜２を構成する結晶の平均粒径を制御する工程を少なくとも具備していることを特徴としている。
【００４６】
透明導電膜２の膜厚を変えることにより透明導電膜２を構成する結晶の平均粒径を制御する工程を少なくとも備えることにより、上述した優れた導電性と透過性とを併せ持つ透明導電膜２を透明基材１上に配してなる透明電極用基材を安定して製造することが可能となる。
【００４７】
上記構成からなる製造方法では、前述したように、透明導電膜２はスプレー熱分解堆積法により形成することが好ましい。この方法は、従来の真空プロセスを必須とした成膜法とは異なり、透明導電膜２が塗布される環境を減圧雰囲気にする必要がない。つまり、スプレー熱分解堆積法は、真空プロセスに要する付帯設備を用意するがいらず、またこの付帯設備を設置するスペースも不要となる。さらにはこの付帯設備を稼働させるために要する電力等も削減できる。
【００４８】
また、スプレー熱分解堆積法では、ＩＴＯ膜用原料化合物溶液をノズルを通して透明基材１に吹き付ける操作により、透明基材１に透明導電膜２を成膜する。その際に、このノズルを透明基材１の上空で、透明基材１の被成膜面内方向に２次元的に走査しさえすれば、いかなる大面積の膜でも自由に形成できる。さらには、透明基材１とノズルとの間隔も制御し、３次元的に走査すると透明基材１がいかなる曲面であっても、所定膜厚のＩＴＯ膜が安定して得られる。
【００４９】
よって、スプレー熱分解堆積法を採用して透明導電膜２を形成することにより、大幅なコストダウンが図れるとともに、優れた導電性と透過性を併せ持つ透明導電膜２を、様々な表面形状をもつ透明基材１上に均一な厚さで設けることが可能となるので好ましい。
【００５０】
なお、本実施の形態では、透明基材の形状は平板状の用いた例を示したが、板状に限られるものではない。さらに、本発明の透明電極用基材は、その用途として上述の色素増感太陽電池の透明電極板以外に、液晶表示素子や他の光電変換素子などのデバイスにも使用できることは言うまでもない。
【００５１】
図２は、本発明に係る透明電極用基材を適用した光電変換素子の具体例としての色素増感太陽電池の一例を示す模式的な断面図である。図２において、符号１１は透明電極板を示す。この透明電極板１１は、上述した透明電極用基材からなるものであり、例えばガラス板などの透明基材１２上に透明導電膜として機能するＩＴＯ膜１３が設けられたものである。
【００５２】
この透明電極板１１を構成するＩＴＯ膜１３上には、酸化物半導体多孔質膜１５が形成されている。この酸化物半導体多孔質膜１５は、酸化チタン、酸化スズ、酸化タングステン、酸化亜鉛、酸化ジルコニウム、酸化ニオジムなどの半導性を示す金属酸化物微粒子が結合されて構成され、内部に無数の微細な空孔を有し、表面に微細な凹凸を有する多孔質膜であり、その内部の微細な空孔に光増感色素が担持された厚さが１〜５０μｍのものである。
【００５３】
この酸化物半導体多孔質膜１５の形成は、上記金属酸化物の平均粒径５〜５００ｎｍの微粒子を分散したコロイド液、ペースト、分散液などを透明電極板１１のＦＴＯ膜１４上に、スクリーンプリント、インクジェットプリント、ロールコート、ドクターコート、スピンコート、スプレーコート、バーコートなどの塗布手段により塗布し、温度４００〜６００℃で焼成する方法などで行われる。
【００５４】
前述した光増感色素としては、例えばビピリジン構造、ターピリジン構造などの配位子を含むルテニウム錯体、ポルフィリン、フタロシアニンなどの金属錯体、エオシン、ローダミン、メラシアニンなどの有機色素などが用いられる。そして、この光増感色素は、これら色素の水溶液、アルコール溶液などの溶液を酸化半導体多孔質膜１４の微細孔に含浸し、乾燥することにより担持される。
【００５５】
なお、本発明の色素増感太陽電池では、電解質層１７をなすレドックス対を含む非水溶液からなる電解質液を固体のヨウ化銅、チオシアン銅などの無機ｐ型半導体からなる電荷移送層に置き換えて、この電荷移送層をホール輸送層とすることもでき、この構成とすることにより、電解質液の揮発、漏液を防止することもできる。
【００５６】
また、図中符号１６は、対極である。この対極１６は、金属板などの導電性基板、ガラス板などの非導電性基板上に白金、金、炭素などの導電膜を蒸着、スパッタなどのよって形成したものや基板上に塩化白金酸液を塗布、加熱して白金膜を形成したものが用いられる。
【００５７】
また、酸化物半導体多孔質膜１５と対極１６との間の空隙には、ヨウ素／ヨウ素イオンなどのレドックス対を含む非水溶液からなる電解液が満たされ、電解質層１７となっている。
【００５８】
このような構成の色素増感太陽電池では、太陽光などの光が、透明電極板１１側から透明電極板１１すなわち透明基材１２とＩＴＯ膜１３とを通して、光電変換層として働く酸化物半導体多孔質膜１５へ入射される。すると、酸化物半導体多孔質膜１５の中で電子−ホールのペアが生成され、この両者がそれぞれ透明電極板１１か対極１６の一方へ移動することにより、透明電極板１１と対極１６との間に起電力が生じる。そして、透明電極板１１から対極１６の方向へ電子が流れることで、発電が行われる。
【００５９】
透明電極板１１として本発明に係る透明電極用基材を用いているので、透明電極板１１の被成膜面をなすＩＴＯ膜１３は、シート抵抗や比抵抗が極めて低く、かつ９０％以上の高い透過率を同時に備えている。ゆえに、上記の色素増感太陽電池は、優れた導電性と透過性を兼ね備えたＩＴＯ膜１３の上に酸化物半導体多孔質膜１５を形成したことになる。
【００６０】
したがって、本発明に係る透明電極用基材を用いた太陽電池であれば、上述した透明電極板１１から対極１６の方向へ流れる電子に対する従来の阻害要因が著しく低減されることを意味する。したがって、本発明に係る透明電極用基材は、太陽電池の発電効率の向上に寄与する。
【００６１】
ここでは、太陽電池の光電変換層として酸化物半導体多孔質膜１５を採用した色素増感太陽電池を例として説明したが、光電変換層として、例えばシリコン系の材料やＺｎＳ系の材料等を用いても、本発明に係る透明電極用基材は有効に働くことは言うまでもない。
【００６２】
また、図２において光電変換層として機能するに酸化物半導体多孔質膜１５に代えて、例えば液晶材料を封入することにより液晶表示素子が得られる。このような表示素子にあっても、本発明に係る透明電極用基材の小さな表面粗さとした被成膜面は効果的であり、透明電極板１１と液晶材料との間のスムーズな電子の移動に貢献するものである。
【００６３】
したがって、透明電極板１１とこの透明電極板１１上に配された電導機能層との間で電子の移動を伴って動作するデバイスであれば、本発明に係る透明電極用基材はいかなるデバイスにおいても有効に機能するものである。
【００６４】
【発明の効果】
以上説明したように、本発明に係る透明電極用基材は、透明基材上に設ける透明導電膜として、膜厚を変えることで粒径を制御して得られたＩＴＯ膜を配する構成を採用したことにより、優れた導電性と透過性とを併せ持つことができる。ゆえに、本発明は、透明電極用基材を通して光を入射あるいは出射させるとともに、高い電導性も要求される分野、すなわち液晶表示素子や太陽電池に代表される光電変換素子などの透明電極板等の用途に好適な透明電極用基材を提供できる。
【００６５】
また、本発明に係る透明電極用基材の製造方法は、透明導電膜２の膜厚を変えることにより透明導電膜２を構成する結晶の平均粒径を制御する工程を少なくとも備えることによって、上述したところの優れた導電性と透過性とを併せ持つ透明電極用基材を安定して作製できるので、本発明に係る透明電極用基材を安価でかつ大量に製造する際に寄与する。
【図面の簡単な説明】
【図１】本発明に係る透明電極用基材の一例を示す模式的な断面図である。
【図２】本発明に係る透明電極用基材を適用した光電変換素子の具体例としての色素増感太陽電池の一例を示す模式的な断面図である。
【符号の説明】
１  透明基材、２  透明導電膜（ＩＴＯ膜）。
【図１】
2004311176.tif 000005
【図２】
2004311176.tif 000006